СИСТЕМА СВОБОДНОРАДИКАЛЬНОГО ИНИЦИАТОРА И СПОСОБ СВОБОДНОРАДИКАЛЬНОЙ ПОЛИМЕРИЗАЦИИ ВЫСОКОГО ДАВЛЕНИЯ ДЛЯ ПОЛУЧЕНИЯ ПОЛИМЕРНОГО ПОЛИЭТИЛЕНА НИЗКОЙ ПЛОТНОСТИ

1. Способ свободнорадикальной полимеризации высокого давления для получения полиэтилена низкой плотности, включающий стадии:
1
30
полимеризации этилена и необязательно, по меньшей мере, одного сомономера в условиях высокого давления с использованием системы свободнорадикального инициатора, содержащей, по меньшей мере, один пероксидный инициатор, по меньшей мере, один углеводородный растворитель и, по меньшей мере, один полярный совместный растворитель, где упомянутый полярный совместный растворитель представляет собой один или несколько С-С спиртов.
2. Способ свободнорадикальной полимеризации высокого давления для получения полимерного полиэтилена низкой плотности по п. 1, где пероксидный инициатор представляет собой органический пероксидный инициатор.
5
30
3. Способ свободнорадикальной полимеризации высокого давления для получения полимерного полиэтилена низкой плотности по п. 1, где углеводородный растворитель представляет собой С-С углеводородный растворитель.
4. Способ свободнорадикальной полимеризации высокого давления для получения полимерного полиэтилена низкой плотности по п. 1, где углеводородный растворитель представляет собой растворитель, выбираемый из группы, состоящей из минеральных растворителей, нормальных парафиновых растворителей, изопарафиновых растворителей, циклических растворителей и тому подобного.
5. Способ свободнорадикальной полимеризации высокого давления для получения полимерного полиэтилена низкой плотности по п. 1, где углеводородный растворитель представляет собой растворитель, выбираемый из группы, состоящей из н-октана, изооктана (2,2,4-триметилпентана), н-додекана, изододекана (2,2,4,6,6-пентаметилгептана) и изопарафина.
6. Способ свободнорадикальной полимеризации высокого давления для получения полимерного полиэтилена низкой плотности по п. 1, где спирт представляет собой монофункциональный или полифункциональный спирт.
7. Способ свободнорадикальной полимеризации высокого давления для получения полимерного полиэтилена низкой плотности по п. 1, где спирт представляет собой совместный растворитель, выбираемый из группы, состоящей из изопропанола (2-пропанола), аллилового спирта (1-пентанола), метанола, этанола, пропанола, бутанола и 1,4-бутандиола.
8. Полиэтилен низкой плотности, полученный способом по п.1.
9. Изделие, выбранное из пленки, формованного продукта или продукта, представляющего собой покрытие наносимое экструзией, отличающееся тем, что изделие получают из полиэтилена низкой плотности по п.8.
10. Способ улучшения дозирования пероксидного инициатора в реактор высокого давления для получения полимерного полиэтилена низкой плотности, включающий стадии:
1
30
полимеризации этилена и необязательно, по меньшей мере, одного сомономера в условиях высокого давления с использованием системы свободнорадикального инициатора, содержащей, по меньшей мере, один пероксидный инициатор, по меньшей мере, один углеводородный растворитель и, по меньшей мере, один полярный совместный растворитель, где упомянутый полярный совместный растворитель представляет собой один или несколько С-С спиртов.